(57)【要約】  セラミック焼結体からなる絶縁基板（１）と、絶縁基板の表面部分に設けられた接続パッド（２）とを備えており、接続パッドは、絶縁基板の表面部分に設けられた第１部分（２ａ）と、第１部分の上に設けられており、外周が第１部分の外周より内側に位置する第２部分（２ｂ）とを含んでおり、接続パッドの第２部分（２ｂ）が白金からなり、接続パッドの第１部分（２ａ）のうち少なくとも露出する表面部がセラミック成分を含有する白金からなる配線基板である。接続パッドにリード端子が接合されるときのろう材が第２部分（２ｂ）に流れにくいため、ろう材の外周部の位置と接続パッドの外周部の位置とが互いに異なり、接続パッドの外周部への熱応力の集中による接続パッドの破壊等が抑制される。また、接続パッドの露出表面が白金またはセラミック成分を含有する白金からなるため、酸化しにくい。これにより、耐熱性に優れた配線基板等が得られる。
2015016173.tif 000002
【特許請求の範囲】
【請求項１】
セラミック焼結体からなる絶縁基板と、
該絶縁基板の表面部分に設けられた接続パッドとを備えており、
該接続パッドは、前記絶縁基板の前記表面部分に設けられた第１部分と、該第１部分の上に設けられており、外周が前記第１部分の外周より内側に位置する第２部分とを含んでおり、
前記接続パッドの前記第２部分が白金からなり、前記接続パッドの前記第１部分のうち少なくとも露出する表面部がセラミック成分を含有する白金からなることを特徴とする配線基板。
【請求項２】
前記第１部分の前記表面部の全体が、前記セラミック成分を含有する白金からなることを特徴とする請求項１記載の配線基板。
【請求項３】
前記第１部分の全体が、前記セラミック成分を含有する白金からなることを特徴とする請求項１記載の配線基板。
【請求項４】
前記第１部分が、その厚み方向の少なくとも一部において前記絶縁基板内に埋まっていることを特徴とする請求項１〜請求項３のいずれかに記載の配線基板。
【請求項５】
前記第１部分の全体が前記セラミック成分を含有する白金からなり、前記第２部分が前記第１部分の中央部に位置していることを特徴とする請求項１記載の配線基板。
【請求項６】
前記第２部分が、互いに積層された複数の金属層を含むことを特徴とする請求項５記載の配線基板。
【請求項７】
前記第２部分は、少なくとも一部が前記第１部分から上方向に突出していることを特徴とする請求項１〜請求項６のいずれかに記載の配線基板。
【請求項８】
前記接続パッドの下端から前記絶縁基板の内部に向けて設けられた導体をさらに備えており、
該導体のうち少なくとも前記接続パッドの前記下端に接続している上端部分が、鉄−ニッケル−クロム合金を主成分とする金属材料からなることを特徴とする請求項１記載の配線基板。
【請求項９】
前記導体の全体が、鉄−ニッケル−クロム合金を主成分とする前記金属材料からなることを特徴とする請求項８記載の配線基板。
【請求項１０】
前記金属材料が、チタン、アルミニウム、モリブデン、銅、チッ素およびケイ素のうち少なくとも１種をさらに含んでいることを特徴とする請求項９記載の配線基板。
【請求項１１】
請求項１〜請求項１０のいずれかに記載の配線基板と、
該配線基板の前記接続パッドに接合されたリード端子とを備えることを特徴とするリード端子付き配線基板。
【請求項１２】
前記リード端子が、硬ろう材によって前記接続パッドに接合されていることを特徴とする請求項１１記載のリード端子付き配線基板。
【請求項１３】
前記硬ろう材が、前記接続パッドのうち前記第２部分のみに広がっていることを特徴とする請求項１２記載のリード付き配線基板。
【請求項１４】
前記硬ろう材が、金からなることを特徴とする請求項１２または請求項１３記載のリード端子付き配線基板。
【請求項１５】
請求項１〜請求項１０のいずれかに記載の配線基板と、
前記絶縁基板に搭載されているとともに、前記接続パッドと電気的にされている電子部品とを備えることを特徴とする電子装置。
【発明の詳細な説明】
【技術分野】
【０００１】
本発明は、セラミック焼結体からなる絶縁基板の表面に接続パッドが設けられてなる配線基板、その配線基板を含むリード端子付き配線基板および電子装置に関するものである。
【背景技術】
【０００２】
センサ素子、半導体素子、容量素子および圧電振動子等の電子部品の搭載用等に用いられる配線基板として、酸化アルミニウム質焼結体等のセラミック焼結体からなる絶縁基板と、絶縁基板の上面または下面等の表面に設けられた外部接続用の接続パッドとを含む配線基板が用いられている。接続パッドは、例えばタングステン、モリブデン、銅または銀等の金属材料からなり、メタライズ層として絶縁基板との同時焼成によって設けられている。【０００３】
この配線基板について、例えば、絶縁基板に電子部品が搭載されて電子装置となり、各種の電子機器に実装されて用いられる。配線基板においては、接続パッドに外部接続用の端子としてリード端子がろう付け等の手段で接合される場合がある。このリード端子が、電子機器の電気回路に電気的に接続されて、電子装置と電子機器とが電気的に接続される。
【先行技術文献】
【特許文献】
【０００４】
【特許文献１】特開平４−156554号公報
【特許文献２】特開2007−232598号公報
【発明の概要】
【発明が解決しようとする課題】
【０００５】
近年、配線基板等においては、例えば航空、宇宙または自動車等の内燃機関の近くで用いられることが増える傾向にあり、400〜500℃等の高温環境において使用される場合がある。そのため、例えばこの熱による接続パッドの酸化の抑制、絶縁基板と接続パッドとの熱膨張率差に起因した熱応力による接続パッド等の機械的な破壊の抑制等の、耐熱性の向上が求められるようになってきている。
【課題を解決するための手段】
【０００６】
本発明の一つの態様の配線基板は、セラミック焼結体からなる絶縁基板と、該絶縁基板の表面部分に設けられた接続パッドとを有している。該接続パッドは、絶縁基板の表面部分に設けられた第１部分と、第１部分の上に設けられており、外周が第１部分の外周より内側に位置する第２部分とを含んでいる。前記接続パッドの前記第２部分が白金からなり、前記接続パッドの前記第１部分のうち少なくとも露出する表面部がセラミック成分を含有する白金からなる。【０００７】
本発明の一つの態様のリード端子付き配線基板は、上記構成の配線基板と、該配線基板の前記接続パッドに接合されたリード端子とを備える。【０００８】
本発明の一つの態様の電子装置は、上記構成の配線基板と、前記配線基板の前記絶縁基板に搭載されており、前記接続パッドと電気的に接続された電子部品とを備える。
【発明の効果】
【０００９】
本発明の一つの態様の配線基板によれば、第１および第２部分ともに高温下でも酸化しにくく、接続パッド等における酸化が抑制できる。また、絶縁基板と接続パッドとの熱膨張率差に起因した熱応力による接続パッド等の機械的な破壊が抑制される。したがって、耐熱性に優れた配線基板を提供することができる。【００１０】
本発明の一つの態様のリード付き配線基板によれば、上記構成の配線基板にリード端子が接合されていることから、耐熱性に優れたリード付き配線基板を提供することができる。【００１１】
本発明の一つの態様の電子装置によれば、上記構成の配線基板に電子部品が搭載されていることから、耐熱性に優れた電子装置を提供することができる。
【図面の簡単な説明】
【００１２】
【図１】（ａ）は本発明の実施形態の配線基板における要部を示す平面図であり、（ｂ）は（ａ）のＡ−Ａ線における断面図である。
【図２】（ａ）は図１に要部が示された配線基板全体の一例を示す平面図であり、（ｂ）は（ａ）のＡ−Ａ線における断面図である。
【図３】図１に示す配線基板の第１の変形例を示す断面図である。
【図４】本発明の実施形態のリード付き配線基板における要部を示す断面図である。
【図５】（ａ）は図１に示す配線基板の第２の変形例を示す断面図であり、（ｂ）は（ａ）のＡ−Ａ線における断面図である。
【図６】図１に示された配線基板の貫通導体部分における他の例を示す断面図である。
【図７】図１に示された配線基板の第３の変形例を示す断面図である。
【図８】図１に示された配線基板の第４の変形例を示す断面図である。
【図９】図１に示された配線基板の第５の変形例を示す断面図である。
【図１０】本発明の実施形態の電子装置を示す断面図である。
【発明を実施するための形態】
【００１３】
本発明の実施形態の配線基板およびリード付き配線基板を添付の図面を参照して説明する。以下の説明における上下の区別は便宜的なものであり、実際に配線基板等が使用される際の上下を限定するものではない。
【００１４】
図１（ａ）は本発明の実施形態の配線基板における要部を示す平面図であり、図１（ｂ）は図１（ａ）のＡ−Ａ線における断面図である。また、図２（ａ）は図１に要部が示された配線基板全体の一例を示す平面図であり、図２（ｂ）は図２（ａ）のＡ−Ａ線における断面図である。また、図３は図１の変形例（第１の変形例）を示す断面図である。また、図４は、図１の配線基板にリード端子が接合されてなるリード付き配線基板の要部を示す断面図である。
【００１５】
絶縁基板１の表面部分に接続パッド２が設けられて、配線基板が基本的に形成されている。また、例えば図２の例のように、複数の接続パッド２が絶縁基板１に設けられて、センサ用基板または電子部品搭載用基板としての配線基板が形成されている。また、この配線基板の接続パッド２にリード端子３が、例えばろう材４を介して接合されてリード付き配線基板が形成されている。
【００１６】
上記の電子部品としては、例えばガスセンサ素子や加速度センサ素子等のセンサ素子、ＩＣやＬＳＩ等の半導体集積回路素子、ＬＥＤ（発光ダイオード）やＰＤ（フォトダイオード），ＣＣＤ（電荷結合素子）等の光半導体素子、弾性表面波素子や水晶振動子等の圧電素子、容量素子、抵抗器、半導体基板の表面に微小な電子機械機構が形成されてなるマイクロマシン（いわゆるＭＥＭＳ素子）等の種々の電子部品が挙げられる。
【００１７】
絶縁基板１は、例えば四角板状等の平板状であり、複数の接続パッド２を互いに電気的に絶縁して設けるための基体部分である。絶縁基板１は、例えば酸化アルミニウム質焼結体や窒化アルミニウム質焼結体、ムライト質焼結体、ガラスセラミック焼結体等のセラミック焼結体によって形成されている。絶縁基板１は、このようなセラミック焼結体からなる複数の絶縁層（図示せず）が積層されて形成されていてもよい。
【００１８】
絶縁基板１は、例えば、酸化アルミニウム質焼結体からなる複数の絶縁層が積層されて形成されている場合であれば、以下の方法で製作することができる。すなわち、まず、酸化アルミニウムおよび酸化ケイ素等の原料粉末を適当な有機バインダおよび有機溶剤とともにシート状に成形した複数のセラミックグリーンシートを積層して積層体とし、その後、この積層体を焼成することによって製作することができる。
【００１９】
接続パッド２は、層状の第１部分２ａと、平面視における第１部分２ａの中央部において、第１部分２ａの表面（図１の例では上面）よりも外側（図１の例では上側）に突出して設けられた第２部分２ｂとを含んでいる。
【００２０】
この接続パッド２の第２部分２ｂは白金からなる。また、第１部分２ａの露出する表面部は、セラミック成分を含有する白金からなる。なお、図１（ｂ）において第１部分２ａのうち破線で区切られた部分よりも上側が、上記第１部分２ａの露出する表面部に相当する。すなわち、第１部分２ａの露出する表面部とは、第１部分２ａの全表面のうち絶縁基板１および第２部分２ｂに接していない表面およびその表面付近の内部である。
【００２１】
このような配線基板によれば、接続パッド２の第１部分２ａの露出する表面部がセラミック成分を含有する白金からなり、第２部分２ｂが白金からなるため、接続パッド２の第１および第２部分２ａ、２ｂがいずれも高温下でも酸化しにくい。そのため、接続パッド２における酸化が抑制できる。
【００２２】
また、接続パッド２に例えばリード端子３がろう材４によって接合されたときに、第１部分２ａにまでろう材４が濡れ広がる（以下、単に広がるともいう）ことが抑制される。そのため、接続パッド２とリード端子３との間に生じる熱応力が大きくなる傾向があるろう材４の外周部分に対して、接続パッド２の外周部分の位置が平面視において離れる。これにより、接続パッド２の外周部分に熱応力が集中することが抑制される。そのため、接続パッド２等の機械的な破壊が抑制される。
【００２３】
したがって、熱による接続パッド２の酸化および機械的な破壊の抑制が容易な、耐熱性に優れた配線基板を提供することができる。また、耐熱性に優れたリード付き配線基板を製作することが可能な配線基板を提供することができる。
【００２４】
この場合、接続パッド２のうち第２部分２ｂが、ろう材４と接合されてリード端子３を接続パッド２（絶縁基板１）に接合させるための主要接合部分であり、第１部分２ａが、そのろう材４の不要な広がりを抑制するための抑制用部分であるとみなすこともできる。そのため、第１部分２ａは、少なくともその露出する表面部においてセラミック成分を含有しているものである必要がある。セラミック成分が含有されている深さ（第１部分２ａの表面から内部に向かってどの程度の距離までセラミック成分が含有されているか）は、配線基板が用いられる環境および生産性等の条件に応じて適宜設定される。
【００２５】
第１部分２ａのうちセラミック成分が含有されている部分におけるセラミック成分の含有率は、例えばセラミック成分が酸化アルミニウム等である場合には、約１質量％程度以上であることが好ましい。これにより、第１部分２ａのうち露出する表面部におけるろう材４の濡れ性が低下し、ろう材４に不要な広がりが抑制される。また、第１部分２ａのうちセラミック成分が含有されている部分におけるセラミック成分の含有率は、第１部分２ａにおける電気抵抗を小さく抑えるためには小さいほど好ましい。このセラミック成分の含有率の上限は、第１部分２ａのうちセラミック成分が含有されている範囲、セラミック成分の種類、および接続パッド２に求められる電気抵抗等の条件に応じて適宜設定される。
【００２６】
第１部分２ａに含有されているセラミック成分としては、酸化アルミニウム、酸化ケイ素、酸化カルシウム、ムライト、窒化アルミニウム、窒化ケイ素および炭化ケイ素等が挙げられる。セラミック成分は、これらのセラミック材料が複数種混合されたものでも構わない。これらのセラミック成分は、例えば球状等の粒状、フレーク状等の形態で第１部分２ａの白金中に分散している。
【００２７】
上記のようにろう材４の広がりを抑制する上では、第１部分２ａに含有されているセラミック成分は、例えば球状であって、第１部分２ａの表面に偏りなく分散しているものであることが好ましい。
【００２８】
接続パッド２は、例えば次のようにして絶縁基板１の表面部分に形成することができる。すなわち、まず、白金の粉末を有機溶剤およびバインダとともに混練して金属ペーストを作製する。また、金属ペーストにさらに酸化アルミニウム等のセラミック成分の粉末を添加した混合ペーストを作製する。次に、この金属ペーストを、絶縁基板１となるセラミックグリーンシートの表面に所定パターンに印刷するとともに、その印刷した金属ペーストの露出表面の外周部に選択的に混合ペーストを塗布する。その後、この金属ペーストの上面中央部に白金の金属ペーストを凸状に印刷して、最後に同時焼成すれば、絶縁基板１の上面等の表面に接続パッド２を形成することができる。この場合には、最初に印刷した金属ペーストおよびその上の混合ペーストが接続パッド２の第１部分２ａになり、その後に凸状に印刷した金属ペーストが第２部分２ｂになる。
【００２９】
なお、上記接続パッド２の形成方法においては、第１部分２ａとなる金属ペーストおよび混合ペーストを順次印刷する際に、混合ペーストを金属ペーストの全露出表面に印刷する方が、高い精度で混合ペーストの印刷パターンを調整する必要がないため、作業が容易であり生産性も高い。このような形成方法の場合には、図３に示すように、第１部分２ａのうちセラミック成分が含有されている部分は、露出する表面部に加えて、第２部分２ｂと接する表面およびその表面付近の内部（破線よりも外側の部分）になる。この形態の場合には、配線基板としての特性のばらつき抑制および生産性等の点でより有利である。なお、図３は、上記のように図１に示す配線基板の第１の変形例を示す断面図である。図３において図１と同様の部位には同様の符号を付している。
【００３０】
また、印刷した混合ペーストおよび金属ペーストを加圧してから、次のペーストの印刷等を行なうようにしてもよい。印刷した混合ペーストまたは金属ペーストを加圧することにより、混合ペーストまたは金属ペーストをセラミックグリーンシートの表面から内部に押し込むとともに、それらの表面（上面）の平坦化を行なうことができる。例えば最初に印刷した金属ペーストおよびその上の混合ペーストをセラミックグリーンシートの表面から内部に押し込めば、第１部分２ａの厚み方向の少なくとも一部が絶縁基板１の表面部分に埋まった接続パッド２を形成することができる。
【００３１】
接続パッド２の厚み方向の少なくとも一部が絶縁基板１の表面部分に埋まっていれば、互いの接合面積の増加、および応力が方向に交差する接合面が含まれること等により、接続パッド２と絶縁基板１との接合の信頼性を向上させることができる。
【００３２】
接続パッド２の上面の平坦度が向上することにより、接続パッド２に対するリード端子３の接合がより容易になる。また、接続パッド２となる金属ペースト等のペーストの上面の平坦度が向上することにより、次の金属ペーストの印刷等がより容易に行なえるようになる。
【００３３】
接続パッド２の第１部分２ａについて、その露出する表面部のみがセラミック成分を含有する白金からなる場合には、第１部分２ａにおける導通抵抗を極力小さく抑えながら、ろう材４の流れを抑制する効果を得ることができる。したがって、この場合には、接続パッド２における導通抵抗等の配線基板としての電気特性をより高く確保する点でより大きな効果が得られる。
【００３４】
なお、接続パッド２となる金属ペーストについて、一回の印刷で所定の厚みにまで印刷せずに、複数回に分けて印刷するようにしてもよい。また、各回の印刷後に、その印刷した金属ペーストを加圧するようにしてもよい。この形態の接続パッド２およびその形成方法等の具体例については後述する。
【００３５】
リード端子３は、例えば、上記の金属材料の線材に切断加工、引き伸ばし加工またはエッチング加工等の適当な金属加工を施して、所定の形状および寸法に加工することによって作製することができる。
【００３６】
図４の例におけるリード端子３は、円板状の先端部（いわゆるネールヘッド）を有するリードピン部材である。このネールヘッド部分の先端（図４の例では下面）が接続パッド２の第２部分２ｂ先端（上面）に対向し、ろう材４によって接合されている。ろう材４は、例えば金を主成分として銀等が添加されてなる金ろう材、金からなるろう材、アルミろう等である。
【００３７】
なお、リード端子３と接続パッド２との接合は、ろう材４によって行なわれるものに限らず、溶接法等の他の手段で行なわれるものであってもよい。
【００３８】
リード端子３は、本実施形態のようなリードピン部材に限らず、帯状のもの（いわゆるフラットリード）でもよく、長さ方向の途中で湾曲したもの（いわゆるＪリード）等の他の形態の部材（図示せず）でも構わない。リード端子３がフラットリードの場合であれば、そのリード端子の一端部が接続パッド２に対向して接合され、他端部が外部電気回路の所定部位に対向して接合される。この場合のリード端子は、その長さ方向が絶縁基板１の上面に対して平行になるように接合される。また、このような場合でも、リードピン部材の場合と同様の手段で、リード端子３を接続パッド２に接合できる。
【００３９】
ろう材４は、その融点が約450℃以上のもの（いわゆる硬ろう材）であることが好ましい。ろう材４の融点が約450℃以上であれば、約400〜450℃程度の高温環境で、リード端子３が接合された配線基板が用いられるときでも、リード端子３の接続パッド２（絶縁基板１）に対する接合の強度がより確実に確保される。このような高温環境は、例えば前述したような内燃機関についてのセンサ装置等の用途で配線基板が用いられる場合に生じる。
【００４０】
ろう材４については、前述した熱応力集中の抑制の効果を考慮すれば、例えば図５に示された例のように接続パッド２のうち第２部分２ｂのみに広がっているものであることが好ましい。仮に、ろう材４の一部が第１部分２ａまで広がっていたとすると、その広がった部分では熱応力が集中しやすいろう材４の外周部分が接続パッド２（第１部分２ａ）の外周部分に近くなる。その分、接続パッド２の外周部分に作用する熱応力が大きくなり、接続パッド２と絶縁基板１との接合の信頼性を向上させる効果が低くなる可能性がある。これに対して、ろう材４が接続パッド２のうち第２部分２ｂのみに広がっていれば、熱応力集中の抑制の効果がより確実に得られる。
【００４１】
図５（ａ）は、図１に示す配線基板の第２の変形例を示す平面図であり、図５（ｂ）は図５（ａ）のＡ−Ａ線における断面図である。図５において図１と同様の部位には同様の符号を付している。図５の例では、接続パッド２の全体が絶縁基板１の表面部分に埋まっている。第１部分２ａは、絶縁基板１に向かって凸状に湾曲した形状であり、その第１部分２ａの湾曲した上面の中央部に第２部分２ｂが設けられている。すなわち、第２部分２ｂは上方向に突出した形状ではなく、第１部分２ａおよび第２部分２ｂの上面が一続きの平面状になっている。
【００４２】
このような場合でも、接続パッド２の第１および第２部分２ａ、２ｂがいずれも高温下でも酸化しにくいため、接続パッド２における酸化が抑制できる。また、リード端子３のろう付け用のろう材４が１部分２ａにまで広がることが抑制されるため、接続パッド２の外周部分への熱応力の集中が抑制される。そのため、接続パッド２等の機械的な破壊も抑制される。これにより、耐熱性に優れた配線基板、およびリード付き配線基板の提供が容易なものとなる。
【００４３】
また、この場合には、接続パッド２の全体が絶縁基板１の表面部分に埋まっているため、接続パッド２と絶縁基板１との接合の信頼性をより効果的に向上させることもできる。また、接続パッド２自体についても、第１部分２ａと第２部分２ｂとの接合面積の増加等によって第２部分２ｂの第１部分２ａに対する接合の信頼性をさらに向上させることもできる。
【００４４】
このような形態の接続パッド２は、第１部分２ａとなる混合ペーストおよび第２部分２ｂとなる金属ペーストを順次、所定パターンでセラミックグリーンシートに印刷した後、これらの混合ペーストおよび金属ペーストを加圧してセラミックグリーンシート内に押し込み、同時焼成することで形成することができる。
【００４５】
絶縁基板１には、接続パッド２から内部に向かって延びる導体５が設けられている。この導体５は、接続パッド２を外部電気回路に電気的に接続するための導電路を形成する部分である。例えば、導体５が接続パッド２の下端の表面部から、絶縁基板１のうち接続パッド２が設けられている表面部分と反対側の表面（下面等）にかけて設けられている。これにより、接続パッド２が絶縁基板１の下面等の外表面に電気的に導出されている。すなわち、この場合の導体５は、絶縁基板１を厚み方向に貫通する貫通導体である。なお、このような導電路を形成するものは、貫通導体の形態に限らず、絶縁基板１の内部または下面（接続パッド２と反対側の表面）等に設けられた回路パターン状等の配線導体（図示せず）が含まれていても構わない。
【００４６】
貫通導体等の導体５は、少なくともその上端が接続パッド２の下端に接していればよく、絶縁基板１を厚み方向に部分的に貫通しているものでも構わない。この場合には、導体５の下端部分は、例えば絶縁基板１の内部に設けられた配線導体に接続され、この配線導体等によって絶縁基板１の下面または側面等に電気的に導出される。
【００４７】
導体５等の配線導体は、例えば接続パッド２と同様に白金またはセラミック成分を含有する白金からなるものでもよく、他の金属材料からなるものでもよい。この金属材料は、例えば白金イリジウム合金、鉄−ニッケル−クロム合金、タングステン、モリブデン、ニオビウム、銀、パラジウム等であり、絶縁基板１となるセラミックグリーンシートとの同時焼成が可能な材料であることが望ましい。
【００４８】
導体５は、例えば図６に示されているような貫通導体の場合であれば、絶縁基板１となるセラミックグリーンシートに機械的な打ち抜き加工またはレーザ加工等の孔あけ加工を施して貫通孔を設け、この貫通孔内に上記のような金属材料の金属ペーストを充填し、その後同時焼成することによって形成することができる。
【００４９】
導体５について、例えば図６に示すように、少なくとも接続パッド２の下端に接続している上端を含む上端部分が、鉄−ニッケル−クロム合金を主成分とする金属材料からなる場合には、配線基板としての耐熱性をさらに向上させることができる。なお、図６は、図１に示された配線基板の導体５部分における他の例を示す断面図である。図６において図１と同様の部位には同様の符号を付している。この形態の配線基板にリード端子３が接合されてリード付き配線基板が作製されてもよい。
【００５０】
すなわち、この場合には、接続パッド２を形成している白金の焼結体間の空隙を通って酸素を含む外気が導体５の上端部分に接するようなことがあったとしても、この酸素成分によって鉄−ニッケル−クロムが酸化するとともにこの酸化物による不動態膜が形成される。そのため、導体５における酸化がさらに内部まで進むことが抑制され、配線基板およびリード付き配線基板としての耐熱性が向上する。
【００５１】
導体５の上端部分に形成される不動態膜は、その厚みが１ｎｍ（0.001μｍ）〜１５μｍ程度であるため、この不動態膜の存在による導体５の導通抵抗の増加は、実用上支障がない程度（例えば初期の抵抗に比べて増加率10％程度）に抑制できる。
【００５２】
なお、上記のような接続パッド２を有する配線基板においては、例えば500℃を超える（1000℃程度以下）ような、さらに高い温度で使用されたり、高温環境化においてより長時間（例えば100時間以上）使用されたりするような場合には、より高い耐熱性を有することが望ましい。具体的には、高温温度センサまたは排気ガスセンサ等の用途の場合には、このようなより高い耐熱性を有する配線基板（リード付き配線基板）であることが望ましい。
【００５３】
なお、導体５の上端部とは、導体５のうち接続パッド２の下端に接している上端（端面）から絶縁基板１の内部に向かって、上記のような不動態膜が形成される程度の深さ以上であり、30μｍ程度までの深さ範囲である。
【００５４】
この程度以上の範囲で鉄−ニッケル−クロム合金が主成分として含有されていれば、貫通導体５の内部まで酸化が進行するようなことがより効果的に抑制される。
【００５５】
また、導体５の上端部を形成している金属材料は、上記のような鉄−ニッケル−クロム合金を主成分として含有するものであり、この鉄−ニッケル−クロム合金の割合が75質量％以上の金属材料である。鉄−ニッケル−クロム合金以外の金属成分としては、例えば、チタン、アルミニウム、モリブデン、銅、チッ素、ケイ素、炭素、マンガン、リン、バナジウム、ニオブ、タンタル、タングステン、コバルト、ホウ素、スズ、カルシウム、ルテニウム、レニウムおよび希土類等が挙げられる。
【００５６】
鉄−ニッケル−クロム合金の組成としては、例えば、６〜10質量％鉄−72質量％以上ニッケル−14〜17質量％クロム、20質量％以下鉄−58〜63質量％ニッケル−21〜25質量％クロム、51質量％以下鉄−30〜35質量％ニッケル−19〜23質量％クロム、等である。
【００５７】
なお、導体５の上端部分を形成している金属材料の主成分としての鉄−ニッケル−クロム合金において、不動態膜の効果的な生成を重視する上では、クロム成分が多い方が好ましい。また、上記の組成にさらにアルミニウム成分が添加されていることがより好ましい。また、導通抵抗を低く抑えること（導電性）を重視する上では、鉄成分とニッケル成分が多い方が好ましい。また、例えば絶縁基板１が酸化アルミニウム質焼結体からなる場合には、この絶縁基板１との同時焼成による導体５の形成の容易さを考慮して、ニッケル成分が多いほうが好ましい。
【００５８】
導体５について、その上端部分のみを、鉄−ニッケル−クロム合金を主成分とする金属材料からなるものとするには、例えば図６に示されているような貫通導体の場合であれば、次のようにすればよい。
【００５９】
すなわち、絶縁基板１なる複数の絶縁層にそれぞれ貫通孔を形成し、これらの貫通孔のうち最表層（最上層および最下層）のセラミックグリーンシートに形成したものに、鉄−ニッケル−クロム合金のペーストを充填する。また、最表層以外のセラミックグリーンシートに形成した貫通孔にはタングステン等の金属材料の金属ペーストを充填する。その後、これらのセラミックグリーンシートを積層し、焼成する。以上により、上端部分のみが鉄−ニッケル−クロム合金からなる導体５を形成することができる。この場合、鉄−ニッケル−クロム合金のペーストに他の金属成分を添加しておけば、鉄−ニッケル−クロム合金以外の金属成分を導体５の上端部分に含有させることができる。
【００６０】
なお、鉄−ニッケル−クロム合金のペーストを充填する貫通孔は、最表層のセラミックグリーンシートに形成したもののみには限定されず、この最表層から内側（下層または上層側）に複数層にわたって形成されたものでもよい。この層数は、例えばセラミックグリーンシートの厚みに応じて適宜調整される。
【００６１】
また、次のような方法でもよい。すなわち、まず、上記のようにセラミックグリーンシートに設けた貫通孔内にタングステン等の金属材料の金属ペーストを上端部分を残して充填し、次に、その上端部分まで埋めるように鉄−ニッケル−クロム合金のペーストを充填し、その後、これらを同時焼成する。この場合にも、上端部分のみが鉄−ニッケル−クロム合金からなる貫通導体を形成することができる。
【００６２】
また、導体５は、その全体が、鉄−ニッケル−クロム合金を主成分とする前記金属材料からなるもの（図示せず）であってもよい。この場合には、導体５の全体にわたって、より内部まで酸化が進行すること抑制することができる。そのため、配線基板における耐酸化性がさらに向上する。
【００６３】
また、導体５の全体が鉄−ニッケル−クロム合金を主成分とする金属材料からなる場合には、例えばセラミックグリーンシートに設けた貫通孔内に鉄−ニッケル−クロム合金等の金属ペーストを１回充填するだけであるため、配線基板としての生産性の点でも好ましい。また、導体５の全体が同じ材料であるため、焼成時の収縮量の調整等もより容易である。
【００６４】
なお、絶縁基板１の内部に複数の導体５が設けられて、その一部の導体５のみが接続パッド２の下端に接しているような場合には、その一部の導体５のみについて、上記のように鉄−ニッケル−クロム合金を主成分とする金属材料からなる部分を含むものであればよく、他の導体（図示せず）は、例えば作業性および経済性等を考慮して、その全体がタングステンまたはモリブデン等からなるものであっても構わない。
【００６５】
また、導体５の少なくとも上端部分を形成している金属材料は、チタン、アルミニウム、モリブデン、銅、チッ素およびケイ素のうち少なくとも１種をさらに含んでいてもよい。チタン、アルミニウム、モリブデン、銅、チッ素およびケイ素の少なくとも１種は、鉄−ニッケル−クロム合金とさらに合金を形成していてもよい。この場合には、不動態膜の緻密化や密着性の改善により、耐酸化性をより一層向上させることができる。すなわち、配線基板およびリード付き配線基板としての耐熱性がさらに向上し得る。
【００６６】
図７は、図１に示された配線基板の第３の変形例を示す断面図である。図７において図１と同様の部位には同様の符号を付している。図７に示す例においては、第１部分２ａの表面部の全体が、セラミック成分を含有する白金からなっている。この場合には、第１部分２ａにおけるろう材の広がりを抑制する効果に加えて、第１部分２ａと絶縁基板１との接合の強度および信頼性をさらに向上させる効果が得られる。この形態の配線基板にリード端子（図７では図示せず）が接合されて、より信頼性の高いリード付き配線基板が作製されてもよい。
【００６７】
なお、図７の例において、第１部分２ａのうち破線で囲まれた部分よりも外側が、第１部分２ａの表面部の全体である。すなわち、第１部分２ａの表面部の全体とは、第１部分２ａの全表面と、その全表面付近の内部である。
【００６８】
この場合、第１部分２ａの表面部分に含有されているセラミック成分が、絶縁基板１を形成しているセラミック材料と同じ組成のものであることが望ましい。これにより、接続パッド２のうち絶縁基板１に直接に接合されている第１部分２ａと絶縁基板１との間で熱応力等が低減され、両者の接合強度等が向上し得る。
【００６９】
このような形態の接続パッド２の第１部分２ａは、例えば、絶縁基板１となるセラミックグリーンシートの表面に、上記と同様の混合ペーストおよび金属ペーストを、混合ペースト、金属ペーストおよび混合ペーストの順に順次印刷し、焼成することによって形成することができる。この場合、１回目と３回目の印刷における混合ペーストの印刷面積が、金属ペーストの印刷面積よりも大きくなるようにしておくとともに、印刷後の各ペーストを加圧する。この加圧により、１回目と３回目に印刷した混合ペースト同士が、２回目に印刷した金属ペーストを間に挟むようにつながる。これにより、表面部の全体にセラミック成分が含有された第１部分２ａが形成される。
【００７０】
第１部分２ａと絶縁基板との接合の強度等の向上は、それぞれのセラミック成分同士の結合による接合強度の向上に加えて、焼成時に第１部分２ａと絶縁基板２ｂとの収縮挙動等が整合しやすいこと等にも起因している。
【００７１】
第１部分２ａ全体に含有されるセラミック成分の含有率は、製作される配線基板において第１部分２ａに求められている、絶縁基板１に対する接合強度等と導通抵抗等との特性に応じて適宜設定されればよい。この接合強度の点ではセラミック成分の含有率が大きい方が有利であり、導通抵抗の点ではセラミック成分の含有率が小さい方が有利である。
【００７２】
例えば、絶縁基板１が酸化アルミニウム質焼結体からなり、セラミック成分が酸化アルミニウムであり、求められる電気抵抗率が約２×10−７Ωｍ程度である場合には、第１部分２ａ全体におけるセラミック成分の含有率は約３質量％程度またはそれ以上であればよい。
【００７３】
図８は、図１に示された配線基板の第４の変形例を示す断面図である。図８において図１と同様の部位には同様の符号を付している。図８に示す例においては、第１部分２ａの全体が、セラミック成分を含有する白金によって形成されている。この場合には、第１部分２ａの絶縁基板１に対する接合の強度および信頼性がさらに向上し得る。なお、この場合にも、第１部分２ａに含有されているセラミック成分が、絶縁基板１を形成しているセラミック材料と同じ組成のものであることが望ましい。この形態の配線基板にリード端子（図８では図示せず）が接合されて、より信頼性の高いリード付き配線基板が作製されてもよい。
【００７４】
この、全体が、セラミック成分を含有する白金からなる第１部分２ａに、第２部分２ｂが積層されて接続パッド２が形成されている。
【００７５】
図８の例は、接続パッド２が、絶縁基板１の表面部分に設けられた第１層６と、第１層６の露出表面の中央部に設けられた第２層７とを含むものとみなすこともできる。この第１層６がセラミック成分を含有する白金からなり、第２層７が白金からなる。なお、この場合、第１層６が第１部分２ａに相当し、第２層７が第２部分２ｂに相当している。言い換えれば、白金およびセラミック成分からなる第１層６と、白金からなり、第１層の中央部に凸状に設けられた第２層７とによって接続パッド２を形成することにより、上記のように第１部分２ａの全体がセラミック成分を含有する白金からなる接続パッド２を容易に形成することができる。
【００７６】
また、図８の例においては、接続パッド２の第２部分（第２層７）が、互いに積層された複数の金属層71（図８の例では３層）を含んでいる。各金属層71は、白金からなる。白金からなる複数の金属層71は、前述した第２部分２ｂの形成方法と同様の方法で形成するこができる。すなわち、白金の金属ペーストを第１部分２ａ（第１層６）となる混合ペースト上に順次印刷し、焼成することによって、第１部分２ａと、第１部分２ａ上に積層された第２部分２ｂを含む接続パッド２を形成することができる。この場合にも、それぞれの金属層71となる金属ペーストを印刷した後、その都度加圧を行なうようにしてもよい。金属層71となる金属ペーストを加圧することによって上面が平坦化し、次の金属ペーストの印刷がより容易に行なえる。また、金属ペーストを複数回印刷しても上面が凸状（いわゆる山形）になりにくいため、金属ペーストの印刷回数および印刷厚みをより大きくすることも容易である。そのため、接続パッド２（特に第２部分２ｂ）の厚みを厚くする上では特に有利な手段になり得る。
【００７７】
また、このような複数の金属層71が積層されてなる第２層７を含む接続パッド２は、凸状の第２部分２ｂの高さを高くする上でも有効である。第２部分２ｂの高さが高い程、例えば接続パッド２に対するリード端子３の接合時に加わる熱による熱応力等が第２部分２ｂでより効果的に緩和される。また、より多くのろう材４を用いて、そのろう材による熱応力の緩和の効果を得ることもできる。したがって、リード端子３を介した外部の電気回路に対する接続信頼性等の信頼性の向上においてより有効な配線基板とすることができる。また、外部の電気回路に対する接続信頼性の向上に有利なリード付き配線基板とすることができる。言い換えれば、このような熱応力に起因した不具合の抑制という点における耐熱性の向上においても有効な配線基板およびリード付き配線基板を提供することができる。
【００７８】
この場合、例えば、白金からなる第２部分２ｂの厚みが約50〜100μｍまたはそれ以上の厚い接続パッド２を有する配線基板およびリード付き配線基板を製作することもできる。第２部分２ｂが厚くても、例えば上記のように金属ペーストの印刷およびそれに対する加圧を繰り返すことによって、上面が比較的平坦な、厚い白金部分を有する接続パッド２を形成することができる。
【００７９】
また、図８の例においては、第１部分２ａの全体が下方に凸状に湾曲している。つまり、接続パッド２の絶縁基板１に対する接合面が全体的に湾曲している。このような場合には、例えば接続パッド２に対して水平方向に作用する熱応力に対して、その作用方向に交差する方向でも接続パッド２と絶縁基板１との接合界面が存在する。そのため、上記水平方向の熱応力による接続パッド２と絶縁基板１との界面部分におけるクラック等の機械的な破壊がより効果的に抑制され得る。
【００８０】
図９は、図１に示された配線基板の第５の変形例を示す断面図である。図９において図１と同様の部位には同様の符号を付している。図９に示す例においては、第１部分２ａのうち露出する表面部に加えて、外周部分のみ全体にセラミック成分が含有されている。また、第１部分２ａの中央部は白金からなり、セラミック成分が含有されていない。この第１部分２ａの中央部が、上側の第２部分２ｂと上下に連続している。つまり、この実施形態においては、セラミック成分を含有する白金からなる環状の外周部８と、その内側に、外周部の表面（上面）から外側（上側）に突出する部分を含む柱状の中央部９とにより接続パッド２が形成されている例とみなすこともできる。
【００８１】
この場合には、リード端子３から中央部９を経て貫通導体５に至る経路においてセラミック成分が含有されていない（白金からなる）ため、この経路における導通抵抗をより低く抑える上で有効である。この形態の配線基板にリードピン（図９では図示せず）が接合されて、信頼性の向上および導通抵抗の低減に対してより有利なリード付き配線基板が作製されてもよい。
【００８２】
このような形態の接続パッド２は、例えば、まず環状のパターンで上記と同様の複合ペーストを、絶縁基板１となるセラミックグリーンシートの表面に印刷し、その後、その環状のパターンの内側に上記と同様の白金の金属ペーストを凸状に印刷し、焼成することによって形成することができる。
【００８３】
上記各種の形態の配線基板またはリード付き配線基板は、例えば圧力センサ素子等の各種のセンサ素子、半導体素子、抵抗器または容量素子等の電子部品が実装されることによって電子装置となる。この電子装置は、圧力センサ等の各種のセンサ、コンピュータ、通信機等の各種の電子機器に部品として実装されて使用される。
【００８４】
図10は、本発明の実施形態の電子装置を示す断面図である。図10の例においては、図10において図１および図５と同様の部位には同様の符号を付している。配線基板にリード端子３が接続されてなるリード付き配線基板に電子部品10が搭載され、実装されて実施形態の電子装置が形成されている。なお、図10では、図１および図３の配線基板およびリード付き配線基板を上下ひっくり返した状態で示している。
【００８５】
配線基板またはリード付き配線基板に対する電子部品の実装は、例えば絶縁基板の接続パッド２が設けられている主面と反対側の主面（図10では上面）に電子部品が搭載され、電子部品10の電極11と貫通導体５の端部とがろう材等の導電性接続材12を介して電気的に接続されることによって行なわれる。
【００８６】
なお、実施形態の電子装置は、必ずしもリード端子３を有しているものである必要はない。すなわち、上記各実施形態のいずれかの配線基板と、この配線基板の絶縁基板１に搭載されて接続パッド２と電気的に接続された電子部品とからなるもの（図示せず）でも構わない。この場合には、例えば、接続パッド２が外部回路に、金等のろう材を介して電気的および機械的に接続される。これにより、電子部品と外部電気回路とが接続パッド２を含む導電路によって互いに電気的に接続される。
【００８７】
また、上記各実施形態の配線基板等においては、第１部分２ａの上の中央部に第２部分２ｂが配置された例を示したが、第２部分２ｂの外周が第１部分２ａの外周より内側に位置していればよい。例えば生産性の都合等により、第１部分の上の外周部分の一部に偏って第２部分が配置された接続パッド（図示せず）であってもよい。言い換えれば、例えば第１部分２ａおよび第２部分２ｂがともに円形状であるときに、互いに平面視で同心円状に配置されていなくても構わない。さらに言い換えれば、第２部分２ｂの外周から第１部分２ａの外周との間の距離は一定でなくても構わない。いずれの場合でも、ろう材４の外周部分の位置と接続パッド２の外周部分の位置とがずれるため、熱応力の集中による接続パッド２の機械的な破壊が抑制される。
【００８８】
ただし、例えば図１等の例のように、第１部分２ａの上の中央部に第２部分２ｂが位置していれば（例えば互いに同心円状であれば）、接続パッド２の全周にわたって同じ程度に熱応力の集中を低減する効果が得られやすい。そのため、接続パッド２の外周部分の一部で熱応力が比較的大きくなる可能性が低減され、接続パッド２の機械的な破壊がより効果的に抑制される。
【００８９】
なお、配線基板およびリード付き配線基板は、電子部品が実装されることなく、各種のセンサ等の電子装置として機能することもできる。例えば、リード端子３等が導通抵抗測定等の電気特性測定用の外部回路に電気的に接続されることにより、外部環境の変化によるリード端子３の導通抵抗（例えば抵抗率）の変化が検知され、これにより外部環境の変化が検知され得る。外部環境としては、例えば配線基板またはリード付き配線基板が存在している環境におけるスス（炭素粒子）等の導電性浮遊物の存在量が挙げられる。
【符号の説明】
【００９０】
１・・・絶縁基板
２・・・接続パッド
２ａ・・・第１部分
２ｂ・・・第２部分
３・・・リード端子
４・・・ろう材
５・・・導体
６・・・第１層
７・・・第２層
71・・・金属層
８・・・外周部
９・・・中央部
10・・・電子部品
11・・・電極
12・・・導電性接続材
【図１】
2015016173.tif 000003
【図２】
2015016173.tif 000004
【図３】
2015016173.tif 000005
【図４】
2015016173.tif 000006
【図５】
2015016173.tif 000007
【図６】
2015016173.tif 000008
【図７】
2015016173.tif 000009
【図８】
2015016173.tif 000010
【図９】
2015016173.tif 000011
【図１０】
2015016173.tif 000012
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
セラミック焼結体からなる絶縁基板と、
該絶縁基板の表面部分に設けられた接続パッドとを備えており、
該接続パッドは、前記絶縁基板の前記表面部分に設けられた第１部分と、該第１部分の上に設けられており、外周が前記第１部分の外周より内側に位置する第２部分とを含んでおり、
前記接続パッドの前記第２部分が白金からなり、前記接続パッドの前記第１部分のうち少なくとも露出する表面部がセラミック成分を含有する白金からなり、
前記第２部分が、それぞれ白金からなるとともに互いに積層された複数の金属層を含んでおり、該複数の金属層は、それぞれの上面が平坦であることを特徴とする配線基板。
【請求項２】
前記第１部分の前記表面部の全体が、前記セラミック成分を含有する白金からなることを特徴とする請求項１記載の配線基板。
【請求項３】
前記第１部分の全体が、前記セラミック成分を含有する白金からなることを特徴とする請求項１記載の配線基板。
【請求項４】
前記第１部分が、その厚み方向の少なくとも一部において前記絶縁基板内に埋まっていることを特徴とする請求項１〜請求項３のいずれかに記載の配線基板。
【請求項５】
前記第１部分の全体が前記セラミック成分を含有する白金からなり、前記第２部分が前記第１部分の中央部に位置していることを特徴とする請求項１記載の配線基板。
【請求項６】
前記第２部分は、少なくとも一部が前記第１部分から上方向に突出していることを特徴とする請求項１〜請求項５のいずれかに記載の配線基板。
【請求項７】
前記接続パッドの下端から前記絶縁基板の内部に向けて設けられた導体をさらに備えており、
該導体のうち少なくとも前記接続パッドの前記下端に接続している上端部分が、鉄−ニッケル−クロム合金を主成分とする金属材料からなることを特徴とする請求項１記載の配線基板。
【請求項８】
前記導体の全体が、鉄−ニッケル−クロム合金を主成分とする前記金属材料からなることを特徴とする請求項７記載の配線基板。
【請求項９】
前記金属材料が、チタン、アルミニウム、モリブデン、銅、チッ素およびケイ素のうち少なくとも１種をさらに含んでいることを特徴とする請求項８記載の配線基板。
【請求項１０】
前記鉄−ニッケル−クロム合金が、該鉄−ニッケル−クロム合金と合金を形成しているアルミニウムをさらに含んでいることを特徴とする請求項８記載の配線基板。
【請求項１１】
請求項１〜請求項１０のいずれかに記載の配線基板と、
該配線基板の前記接続パッドに接合されたリード端子とを備えることを特徴とするリード端子付き配線基板。
【請求項１２】
前記リード端子が、硬ろう材によって前記接続パッドに接合されていることを特徴とする請求項１１記載のリード端子付き配線基板。
【請求項１３】
前記硬ろう材が、前記接続パッドのうち前記第２部分のみに広がっていることを特徴とする請求項１２記載のリード付き配線基板。
【請求項１４】
前記硬ろう材が、金からなることを特徴とする請求項１２または請求項１３記載のリード端子付き配線基板。
【請求項１５】
請求項１〜請求項１０のいずれかに記載の配線基板と、
前記絶縁基板に搭載されているとともに、前記接続パッドと電気的に接続されている電子部品とを備えることを特徴とする電子装置。
【手続補正２】
【補正対象書類名】明細書
【補正対象項目名】０００６
【補正方法】変更
【補正の内容】
【０００６】
本発明の一つの態様の配線基板は、セラミック焼結体からなる絶縁基板と、該絶縁基板の表面部分に設けられた接続パッドとを有している。該接続パッドは、絶縁基板の表面部分に設けられた第１部分と、第１部分の上に設けられており、外周が第１部分の外周より内側に位置する第２部分とを含んでいる。前記接続パッドの前記第２部分が白金からなり、前記接続パッドの前記第１部分のうち少なくとも露出する表面部がセラミック成分を含有する白金からなる。前記第２部分が、それぞれ白金からなるとともに互いに積層された複数の金属層を含んでおり、該複数の金属層は、それぞれの上面が平坦である。
【国際調査報告】
2015016173.tif 000013
2015016173.tif 000014
2015016173.tif 000015
2015016173.tif 000016